(57)【要約】【課題】  パラジウムコア白金シェルナノ粒子は触媒用途として期待されているものの、うすく均一なシェル層を安定な品質でコストを抑えて製造することができない。【解決手段】  パラジウムコア粒子の合成にマイクロ波加熱を用い、白金シェル形成には水酸化物イオンを添加し、水酸化物イオンを添加することでシェル形成反応を調整し、うすく均一な白金シェル層を形成することができた。このことにより、安定な品質および生産性を両立させるパラジウムコア白金シェルナノ粒子の製造方法を見出すことができた。【選択図】図５
2015223535.tif 000002
【特許請求の範囲】
【請求項１】
粒子サイズが５０ｎｍ以上の粒子を除き、同一の製造方法で製造された粒子の個数平均粒子径が１５ｎｍ以下のパラジウムナノ粒子をコア粒子として、前記各コア粒子の周辺にシェルとしての白金原子を配置したパラジウムコア白金シェルナノ粒子を主成分とするコロイドの製造方法において、パラジウム塩とＰＶＰ（ポリビニルピロリドン）とＥＧ（エチレングリコール）を混合して反応液（反応液Ａという）を作製する工程と、前記反応液Ａにマイクロ波を照射する工程と、塩化白金酸をＥＧに溶かしたものを前記マイクロ波を照射した反応液Ａに混合して反応液（反応液Ｂという）を作製する工程と、水酸化ナトリウムを水に溶かしたものを前記反応液Ｂに混ぜ反応液（反応液Ｃという）を作製する工程を有することを特徴とするパラジウムコア白金シェルナノ粒子の製造方法。
【請求項２】
請求項１に記載のパラジウムコア白金シェルナノ粒子の製造方法において、前記パラジウム塩が、塩化パラジウム（２）（ＰｄＣｌ２）、テトラクロロパラジウム（２）酸ナトリウム（Ｎａ２［ＰｄＣｌ４］）、テトラクロロパラジウム（２）酸カリウム（Ｋ２［ＰｄＣｌ４］）、テトラクロロパラジウム（２）酸アンモニウム（（ＮＨ４）［ＰｄＣｌ４］）、酢酸パラジウム（２）（Ｐｄ（ＣＨ３ＣＯＯＨ）２）、シュウ酸パラジウム（２）（ＰｄＣ２Ｏ４）、硝酸パラジウム（２）（Ｐｄ（ＮＯ３）２）、硫酸パラジウム（２）（Ｐｄ（ＳＯ４））、パラジウムアセチルアセトナート、テトラアンミンパラジウム（２）塩、ジニトロジアンミンパラジウム（２）の中から選ばれる塩を含むことを特徴とするパラジウムコア白金シェルナノ粒子の製造方法。
【請求項３】
請求項２に記載のパラジウムコア白金シェルナノ粒子の製造方法において、前記パラジウム塩がＮａ２ＰｄＣｌ４であることを特徴とするパラジウムコア白金シェルナノ粒子の製造方法。
【請求項４】
請求項１〜３のいずれか１項に記載のパラジウムコア白金シェルナノ粒子の製造方法において、前記反応液Ａにマイクロ波を照射する工程が、マイクロ波照射をマイクロ波キャビティー内に配置された反応管内に前記反応液Ａを流通させて行う工程であることを特徴とするパラジウムコア白金シェルナノ粒子の製造方法。
【請求項５】
請求項１〜４のいずれか１項に記載のパラジウムコア白金シェルナノ粒子の製造方法において、前記反応液ＣのｐＨを１０〜１３にして反応液Ｃの還元反応を行わせることを特徴とするパラジウムコア白金シェルナノ粒子の製造方法。
【請求項６】
請求項５に記載のパラジウムコア白金シェルナノ粒子の製造方法において、前記反応液ＣのｐＨを１１〜１３にして反応液Ｃの還元反応を行わせることを特徴とするパラジウムコア白金シェルナノ粒子の製造方法。
【請求項７】
請求項６に記載のパラジウムコア白金シェルナノ粒子の製造方法において、前記反応液ＣのｐＨを１２にして反応液Ｃの還元反応を行わせることを特徴とするパラジウムコア白金シェルナノ粒子の製造方法。
【請求項８】
請求項１〜７のいずれか１項に記載のパラジウムコア白金シェルナノ粒子の製造方法において、パラジウムコアナノ粒子合成を連続フロー系において行うことを特徴とするパラジウムコア白金シェルナノ粒子の製造方法。
【請求項９】
請求項１〜８のいずれか１項に記載のマイクロ波照射工程において、マイクロ波共鳴キャビティーを用い連続フロー系の反応管を電場の定在波の最も大きな位置に配置し、キャビティーの共鳴周波数に一致したマイクロ波を照射することができるシングルモード加熱方式、急速加熱やマイクロ波均一性を損なうことなく前記反応液Ａの反応制御を行う工程であることを特徴とするパラジウムコア白金シェルナノ粒子の製造方法。
【請求項１０】
請求項１〜９のいずれか１項に記載のパラジウムコア白金シェルナノ粒子の製造方法において、半数以上のコアナノ粒子として少なくとも表面近傍が単結晶であるパラジウムコア粒子を用いることを特徴とするパラジウムコア白金シェルナノ粒子の製造方法。
【請求項１１】
請求項１〜１０のいずれか１項に記載のパラジウムコア白金シェルナノ粒子の製造方法において、パラジウムコアナノ粒子合成産物の表面が汚染されない条件において白金原料塩および水酸化物イオンを混合することを特徴とするパラジウムコア白金シェルナノ粒子製造方法。
【請求項１２】
請求項１〜１１のいずれか１項に記載のパラジウムコア白金シェルナノ粒子の製造方法において、パラジウム粒子表面のパラジウム原子と接触するような状況においてのみ白金イオンの還元反応と析出反応がおこる反応経路を構成するように工程が構成されていることを特徴とするパラジウムコア白金シェルナノ粒子の製造方法。
【請求項１３】
請求項１２に記載のパラジウムコア白金シェルナノ粒子の製造方法において、パラジウムコア粒子が単結晶でありその表面状態に不均一さが少ないため、請求項１０に記載の主な反応経路以外の白金イオンの還元反応と析出反応、およびそれに引き続く白金原子層の積層成長がほとんど抑制されることを特徴とするパラジウムコア白金シェルナノ粒子の製造方法。
【請求項１４】
請求項１〜１３のいずれか１項に記載のパラジウムコア白金シェルナノ粒子の製造方法において、パラジウムコアナノ粒子を析出させる工程が炭素材料、セラミックスなどの触媒担体上にパラジウムコアナノ粒子を析出させる工程であることを特徴とするパラジウムナノ粒子製造方法。
【請求項１５】
請求項１４に記載のパラジウムコア白金シェルナノ粒子の製造方法において、担体上に析出したパラジウムナノ粒子に請求項１〜１３に記載の方法を適用することを特徴とする担体担持パラジウムコア白金シェルナノ粒子製造方法。
【請求項１６】
請求項１〜３のいずれか１項に記載のパラジウムコア白金シェルナノ粒子の製造方法に用いることができるマイクロ波照射装置を有するパラジウムコア白金シェルナノ粒子の製造装置。
【請求項１７】
粒子サイズが５０ｎｍ以上の粒子を除き、同一の製造方法で製造された粒子の個数平均粒子径が１５ｎｍ以下のパラジウムナノ粒子をコア粒子として、前記各コア粒子の周辺にシェルとしての白金原子を配置したパラジウムコア白金シェルナノ粒子を主成分とするコロイドにおいて、半数以上の前記コア粒子が単結晶であることを特徴とするパラジウムコア白金シェルナノ粒子コロイド。
【請求項１８】
請求項１７に記載のパラジウムコア白金シェルナノ粒子コロイドにおいて、前記コア粒子の９０％以上が単結晶であることを特徴とするパラジウムコア白金シェルナノ粒子コロイド。
【請求項１９】
請求項１７または１８に記載のパラジウムコア白金シェルナノ粒子コロイドにおいて、過半数の前記シェル層が５層以下であることを特徴とするパラジウムコア白金シェルナノ粒子コロイド。
【請求項２０】
請求項１９に記載のパラジウムコア白金シェルナノ粒子コロイドにおいて、９０％以上の前記シェル層が５層以下であることを特徴とするパラジウムコア白金シェルナノ粒子コロイド。
【請求項２１】
請求項１９または２０に記載のパラジウムコア白金シェルナノ粒子コロイドにおいて、１つのコア粒子の表面積の半分以上が単層の白金原子のシェル層で覆われていることを特徴とするパラジウムコア白金シェルナノ粒子コロイド。
【請求項２２】
請求項１７〜２１のいずれか１項に記載のパラジウムコア白金シェルナノ粒子コロイドにおいて、過半数のパラジウムコア白金シェルナノ粒子の前記シェル層が５０％以上のコア層を覆っていることを特徴とするパラジウムコア白金シェルナノ粒子コロイド。
【請求項２３】
請求項２２に記載のパラジウムコア白金シェルナノ粒子コロイドにおいて、過半数のパラジウムコア白金シェルナノ粒子の前記シェル層が９０％以上のコア層を覆っていることを特徴とするパラジウムコア白金シェルナノ粒子コロイド。
【請求項２４】
請求項１７〜２３のいずれか１項に記載のパラジウムコア白金シェルナノ粒子コロイドにおいて、前記シェルを構成する白金原子層が、過半数において下地表面のパラジウム原子の配列と整合している状態にあることを特徴とするパラジウムコア白金シェルナノ粒子コロイド。
【請求項２５】
請求項２４に記載のパラジウムコア白金シェルナノ粒子コロイドにおいて、前記シェルを構成する白金原子層による被覆状態を分析しやすいことを特徴とするパラジウムコア白金シェルナノ粒子コロイド。
【請求項２６】
請求項１７〜２５のいずれか１項に記載のパラジウムコア白金シェルナノ粒子コロイドにおいて、前記パラジウムコア白金シェルナノ粒子の形成を還元現象を用いて行ったことを特徴とするパラジウムコア白金シェルナノ粒子コロイド。
【請求項２７】
請求項２６に記載のパラジウムコア白金シェルナノ粒子コロイドにおいて、パラジウムコアナノ粒子合成産物に白金原料塩および水酸化物イオンを混合したことを特徴とするパラジウムコア白金シェルナノ粒子コロイド。
【請求項２８】
請求項２７に記載のパラジウムコア白金シェルナノ粒子コロイドにおいて、パラジウムコアナノ粒子合成産物の表面が汚染されない条件において白金原料塩および水酸化物イオンを混合したことを特徴とするパラジウムコア白金シェルナノ粒子コロイド。
【請求項２９】
請求項１７〜２８のいずれか１項に記載のパラジウムコア白金シェルナノ粒子コロイドにおいて、反応液のｐＨが１１〜１３の状態をつくり前記還元現象を行わせたことを特徴とするパラジウムコア白金シェルナノ粒子コロイド。
【請求項３０】
請求項１〜１５のいずれか１項に記載のパラジウムコア白金シェルナノ粒子コロイドの製造方法によって製造されたことをことを特徴とするパラジウムコア白金シェルナノ粒子コロイド。
【請求項３１】
請求項１７〜３０のいずれか１項に記載のパラジウムコア白金シェルナノ粒子コロイドのパラジウムコア白金シェルナノ粒子を担体に担持させたことを特徴とするパラジウムコア白金シェルナノ粒子。
【発明の詳細な説明】
【技術分野】
【０００１】
本発明はパラジウムナノ粒子をコアとし、その周囲に白金原子をシェルとして配置したコアシェル型ナノ粒子及びその製造装置ならびに製造方法に関し、より具体的には、マイクロ波照射工程を経て、少なくとも半数以上が単結晶となるパラジウムナノ粒子を作製し、その表面に少なくとも１層の白金原子を下地のパラジウム原子の配列と整合している状態で形成して成るパラジウム−白金コアシェル型ナノ粒子、及びマイクロ波照射機構をそなえたフロー式連続反応系を用いるパラジウム−白金コアシェル型ナノ粒子の製造装置及びその製造方法に関する。
【背景技術】
【０００２】
金属ナノ粒子は、一般に、粒子径が１００ｎｍ以下の金属の微粒子を意味し、バルク金属とは異なる物理的・化学的性質を有しているため、触媒をはじめ、その産業応用が期待されている。化学プロセス、排ガス浄化、燃料電池などの分野において金属ナノ粒子はこれまで広く利用されており、一種類の金属を含浸法によって化学的に安定な担体に担持させて使用するのが定番であった。
【０００３】
しかし、近年、複数種類の金属元素からなる金属ナノ粒子が一種類の金属のみのナノ粒子と比べて異なる特性を示すことが明らかになってきている。例えば、２種類の金属を合金化させた合金ナノ粒子や、ある金属ナノ粒子を別の金属で被覆したコアシェル型ナノ粒子などが盛んに研究され、種々の提案がなされている。
【０００４】
コアシェル型ナノ粒子は外部と接触するシェル層をうすく均一に形成することができればシェル金属のみのナノ粒子とは異なる触媒活性が付与されると考えられている。これは、コア粒子が下地になることによりシェル層の電子的な性質や結晶構造の幾何学的配置が修飾を受け、より効果的に目的とする反応の活性化エネルギーを低下させるためと推測されている。
【０００５】
また、触媒活性を持つ金属が非常に高価な場合は、コアシェル構造にすることで反応物と接触するシェル層に高価な金属を効果的に配置できるので経済的である。加えて、化学的に安定な貴金属をシェルとして均一に被覆することで、酸化、溶解しやすい卑金属を外部と遮蔽しつつ間接的に反応に関与させることができ、新たな触媒特性を発揮させることも可能になる。
【０００６】
触媒用途のコアシェル型金属ナノ粒子のなかでも注目されているのがパラジウムコア白金シェル粒子である。白金ナノ粒子は様々な化学反応の触媒として知られているが、そのコストが問題となるため広範に使用されてはおらず、コストを含めて十分な生産性が得られるプロセスにおいてのみ採用されている。少ない量の白金を効果的に使い、なるべく優れた触媒能を得ようという試みは多数行われている。近年では家庭用、自動車用の燃料電池の触媒のコストを下げるためにパラジウムコア白金シェル金属ナノ粒子が有効なのではないかと言われている。
【０００７】
しかし、コアシェル型金属ナノ粒子の合成において、シェル層を均一にうすく被覆することが非常に難しく、さらに、粒子径が５ｎｍ以下になると電子顕微鏡による詳細な観察および電子線やX線を用いた分析も難しさを増してくる。そのため、コアシェル型金属ナノ粒子についての報告は多数あるが、その合成条件は実験室における限定的なものが多く、コアシェル構造を証明するデータも不確実さが残る場合が多い。均一でうすいシェル層をもつコアシェル型金属ナノ粒子を低コストで安定な品質を保ちつつ量産するプロセスについたはほとんど知られていない。
【０００８】
非特許文献１において、主に燃料電池用触媒用途に関してパラジウムコア白金シェル粒子が有望であることを示す主張がされている。
【０００９】
特許文献１と２には、電極上において電位を調整することでパラジウム粒子表面に銅の単原子層を形成させ、続いて白金塩を添加することにより銅と白金を置換するアンダーポテンシャル析出法が記載されている。この方法は原理上、単原子層のシェルを形成させることができる点で優れているが、材料に均一に電子が伝達されないことや、 反応物質が均一に供給されないなどの理由から、 白金によるシェル被覆が十分にされない場合がある。また、実験室で少量のコアシェル粒子を形成させて特性を分析するという目的にはかなった方法であるが、量産の際の生産性や自動化を考えた場合にはまだ難点が残る方法である。
【００１０】
一方、電極を用いない無電解めっきによりシェルを形成させる方法も提案されている。特許文献３では白金塩の種類を検討することでパラジウム粒子上に白金シェル層を形成させ、被覆率を測定しているが、満足なものではなく、シェル層が均一な厚さかどうかも確定的でない。
【００１１】
コアシェル型金属粒子を触媒として利用する場合、触媒活性のある微粒子を担体に選び、目的にかなった密度で分布させることが重要であるため、粒子径はなるべく小さい方が望ましく、また、特性をそろえるために粒子径がそろっている方が望ましい。現在触媒の調製法として用いられている含浸法では、担持された粒子が凝集しやすいこと、２種類以上の金属を均一に合金微粒子やコアシェル型微粒子にするのは困難なことなどが問題である。
【００１２】
反応液の加熱手段として、反応液にマイクロ波を照射することが行われている。特許文献４では、半導体発振器とマイクロ波共鳴キャビティを用い、連続フロー系の反応管を電場の定在波の最も大きな位置に配置することで、急速加熱や均一性を損なうことなく化学反応のための加熱を行う試みがなされている。寸法と共鳴周波数を適合させたキャビティ内において単独の電磁場のモードを発生させるこの方式はシングルモード加熱方式とよばれている。シングルモード加熱方式と連続フロー系を組み合わせたこの方式は、マイクロ波加熱により反応が十分に促進され、短時間で完了する場合には極めて有用である。
【００１３】
液相還元法を用いてコア粒子を合成することで、シェル形成などのその後の修飾がやりやすくなるが、バッチ法を用いて生産性を上げようとすると、加熱、撹拌の不均一により核形成が不均一になりやすく、粒子径がそろわないなどの弊害がでてくる。現在知られている粒子径のそろったと称されている金属ナノ粒子のほとんどは実験室スケールで合成されたものであり、金属ナノ粒子を製造するにあたり、品質を犠牲にせず生産性を上げることの難しさがわかる。
【先行技術文献】
【特許文献】
【００１４】
【特許文献１】特開２０１１−２１８２７８号公報
【特許文献２】特開２０１２−１６６８４号公報
【特許文献３】特開２０１２−１２０９４９号公報
【特許文献４】特開２０１１−１３７２２６号公報
【非特許文献】
【００１５】
【非特許文献１】ＮＥＤＯ成果報告書：「固体高分子形燃料電池実用化推進技術開発／基盤技術開発 ／ 低白金化技術」（平成２２年度〜平成２４年度）のうち平成２２年度分中間報告
【発明の概要】
【発明が解決しようとする課題】
【００１６】
本発明は、触媒効果をはじめ、体積に比較した表面積の極めて大きなナノ粒子の効果を維持した状態で、かつ安価に、貴金属ナノ粒子を提供せんとするものである。
【００１７】
本発明の解決すべき課題の一つは、シェル層を構成する白金原子層を、できるだけ数層以下、より好ましくは１層に形成したパラジウムコア白金シェルのコアシェル型ナノ粒子を量産レベルで提供することにある。
【課題を解決するための手段】
【００１８】
課題を解決するためになされた本発明の第１の実施態様としての第１の発明（以下、発明１という）は、粒子サイズが５０ｎｍ以上の粒子を除き、同一の製造方法で製造された粒子の個数平均粒子径が１５ｎｍ以下のパラジウムナノ粒子をコア粒子として、前記各コア粒子の周辺にシェルとしての白金原子を配置したパラジウムコア白金シェルナノ粒子を主成分とするコロイドの製造方法において、パラジウム塩とＰＶＰ（ポリビニルピロリドン）とＥＧ（エチレングリコール）を混合して反応液（反応液Ａという）を作製する工程と、前記反応液Ａにマイクロ波を照射する工程と、塩化白金酸をＥＧに溶かしたものを前記マイクロ波を照射した反応液Ａに混合して反応液（反応液Ｂという）を作製する工程と、水酸化ナトリウムを水に溶かしたものを前記反応液Ｂに混ぜ反応液（反応液Ｃという）を作製する工程を有することを特徴とするパラジウムコア白金シェルナノ粒子の製造方法である。コアナノ粒子としてのパラジウム粒子の粒子径は、所定の粒子径で、粒子径のバラツキも小さい方が好ましい。一般に、同一の製造方法で製造されたパラジウムナノ粒子が想定されるが、製造後に混入もあり得る。現在の技術水準からは、これらを識別することは可能である。粒子サイズが１５ｎｍ以下のナノ粒子と５０ｎｍ以上のナノ粒子とは基本的に異なり、製造工程が安定していればバラツキの範囲で小数混入もあり得るが、その確率はあまり大きくないと推測される。
【００１９】
発明１を展開してなされた本発明の第２の実施態様としての第２の発明（以下、発明２という）は、発明１に記載のパラジウムコア白金シェルナノ粒子の製造方法において、前記パラジウム塩が、塩化パラジウム（２）（ＰｄＣｌ２）、テトラクロロパラジウム（２）酸ナトリウム（Ｎａ２［ＰｄＣｌ４］）、テトラクロロパラジウム（２）酸カリウム（Ｋ２［ＰｄＣｌ４］）、テトラクロロパラジウム（２）酸アンモニウム（（ＮＨ４）［ＰｄＣｌ４］）、酢酸パラジウム（２）（Ｐｄ（ＣＨ３ＣＯＯＨ）２）、シュウ酸パラジウム（２）（ＰｄＣ２Ｏ４）、硝酸パラジウム（２）（Ｐｄ（ＮＯ３）２）、硫酸パラジウム（２）（Ｐｄ（ＳＯ４））、パラジウムアセチルアセトナート、テトラアンミンパラジウム（２）塩、ジニトロジアンミンパラジウム（２）の中から選ばれる塩を含むことを特徴とするパラジウムコア白金シェルナノ粒子の製造方法である。
【００２０】
発明２を展開してなされた本発明の第３の実施態様としての第３の発明（以下、発明３という）は、発明２に記載のパラジウムコア白金シェルナノ粒子の製造方法において、前記パラジウム塩がＮａ２ＰｄＣｌ４であることを特徴とするパラジウムコア白金シェルナノ粒子の製造方法である。
【００２１】
発明１〜３を展開してなされた本発明の第４の実施態様としての第４の発明（以下、発明４という）は、発明１〜３に記載のパラジウムコア白金シェルナノ粒子の製造方法において、前記反応液Ａにマイクロ波を照射する工程が、マイクロ波照射をマイクロ波キャビティー内に配置された反応管内に前記反応液Ａを流通させて行う工程であることを特徴とするパラジウムコア白金シェルナノ粒子の製造方法である。
【００２２】
発明１〜４を展開してなされた本発明の第５の実施態様としての第５の発明（以下、発明５という）は、発明１〜４に記載のパラジウムコア白金シェルナノ粒子の製造方法において、前記反応液ＣのｐＨを１０〜１３にして反応液Ｃの還元反応を行わせることを特徴とするパラジウムコア白金シェルナノ粒子の製造方法である。
【００２３】
発明５を展開してなされた本発明の第６の実施態様としての第６の発明（以下、発明６という）は、発明３に記載のパラジウムコア白金シェルナノ粒子の製造方法において、前記反応液ＣのｐＨを１１〜１３にして反応液Ｃの還元反応を行わせることを特徴とするパラジウムコア白金シェルナノ粒子の製造方法である。
【００２４】
発明６を展開してなされた本発明の第７の実施態様としての第７の発明（以下、発明７という）は、発明４に記載のパラジウムコア白金シェルナノ粒子の製造方法において、前記反応液ＣのｐＨを１２にして反応液Ｃの還元反応を行わせることを特徴とするパラジウムコア白金シェルナノ粒子の製造方法である。
【００２５】
発明１〜７を展開してなされた本発明の第８の実施態様としての第８の発明（以下、発明８という）は、発明１〜５のいずれか１項に記載のパラジウムコア白金シェルナノ粒子の製造方法において、パラジウムコアナノ粒子合成を連続フロー系において行うことを特徴とするパラジウムコア白金シェルナノ粒子の製造方法である。
【００２６】
発明１〜８を展開してなされた本発明の第９の実施態様としての第９の発明（以下、発明９という）は、発明１〜８のいずれか１項に記載のマイクロ波照射工程において、マイクロ波共鳴キャビティーを用い連続フロー系の反応管を電場の定在波の最も大きな位置に配置し、キャビティーの共鳴周波数に一致したマイクロ波を照射することができるシングルモード加熱方式、急速加熱やマイクロ波均一性を損なうことなく前記反応液Ａの反応制御を行う工程であることを特徴とするパラジウムコア白金シェルナノ粒子の製造方法である。
【００２７】
発明１〜９を展開してなされた本発明の第１０の実施態様としての第１０の発明（以下、発明１０という）は、発明１〜９のいずれか１項に記載のパラジウムコア白金シェルナノ粒子の製造方法において、半数以上のコアナノ粒子として少なくとも表面近傍が単結晶であるパラジウムコア粒子を用いることを特徴とするパラジウムコア白金シェルナノ粒子の製造方法である。
【００２８】
発明１〜１０を展開してなされた本発明の第１１の実施態様としての第１１の発明（以下、発明１１という）は、発明１〜１０のいずれか１項に記載のパラジウムコア白金シェルナノ粒子の製造方法において、パラジウムコアナノ粒子合成産物の表面が汚染されない条件において白金原料塩および水酸化物イオンを混合することを特徴とするパラジウムコア白金シェルナノ粒子製造方法である。
【００２９】
発明１〜１１を展開してなされた本発明の第１２の実施態様としての第１２の発明（以下、発明１２という）は、発明１〜１１のいずれか１項に記載のパラジウムコア白金シェルナノ粒子の製造方法において、パラジウム粒子表面のパラジウム原子と接触するような状況においてのみ白金イオンの白金原子への還元反応の最終段階と析出反応がおこる反応経路を構成するように工程が構成されていることを特徴とするパラジウムコア白金シェルナノ粒子の製造方法である。
【００３０】
発明１２を展開してなされた本発明の第１３の実施態様としての第１３の発明（以下、発明１３という）は、発明１２に記載のパラジウムコア白金シェルナノ粒子の製造方法において、パラジウムコア粒子が単結晶でありその表面状態に不均一さが少ないため、発明８に記載の主な反応経路以外の白金イオンの還元反応と析出反応、およびそれに引き続く白金原子層の積層成長がほとんど抑制されることを特徴とするパラジウムコア白金シェルナノ粒子の製造方法である。
【００３１】
発明１〜１３を展開してなされた本発明の第１４の実施態様としての第１４の発明（以下、発明１４という）は、発明１〜１３のいずれか１項に記載のパラジウムコア白金シェルナノ粒子の製造方法において、パラジウムコアナノ粒子を析出させる工程が炭素材料、セラミックスなどの触媒担体上にパラジウムコアナノ粒子を析出させる工程であることを特徴とするパラジウムナノ粒子製造方法である。
【００３２】
発明１４を展開してなされた本発明の第１５の実施態様としての第１５の発明（以下、発明１５という）は、発明１４に記載のパラジウムコア白金シェルナノ粒子の製造方法において、担体上に析出したパラジウムナノ粒子に発明１〜１３に記載の方法を適用したことを特徴とする担体担持パラジウムコア白金シェルナノ粒子製造方法である。
【００３３】
課題を解決するためになされた本発明の第１６の実施態様としての第１６の発明（以下、発明１６という）は、請求項１〜３に記載のパラジウムコア白金シェルナノ粒子の製造方法に用いることができるマイクロ波照射装置を有するパラジウムコア白金シェルナノ粒子の製造装置である。
【００３４】
課題を解決するためになされた本発明の第１７の実施態様としての第１７の発明（以下、発明１７という）は、粒子サイズが５０ｎｍ以上の粒子を除き、同一の製造方法で製造された粒子の個数平均粒子径が１５ｎｍ以下のパラジウムナノ粒子をコア粒子として、前記各コア粒子の周辺にシェルとしての白金原子を配置したパラジウムコア白金シェルナノ粒子を主成分とするコロイドにおいて、半数以上の前記コア粒子が単結晶であることを特徴とするパラジウムコア白金シェルナノ粒子コロイドである。
【００３５】
発明１７を展開してなされた本発明の第１８の実施態様としての第１８の発明（以下、発明１８という）は、発明１５に記載のパラジウムコア白金シェルナノ粒子コロイドにおいて、前記コア粒子の９０％以上が単結晶であることを特徴とするパラジウムコア白金シェルナノ粒子コロイドである。
【００３６】
発明１７または１８を展開してなされた本発明の第１９の実施態様としての第１９の発明（以下、発明１９という）は、発明１７または１８に記載のパラジウムコア白金シェルナノ粒子コロイドにおいて、過半数の前記シェル層が５層以下であることを特徴とするパラジウムコア白金シェルナノ粒子コロイドである。
【００３７】
発明１９を展開してなされた本発明の第２０の実施態様としての第２０の発明（以下、発明２０という）は、発明１９に記載のパラジウムコア白金シェルナノ粒子コロイドにおいて、９０％以上の前記シェル層が５層以下であることを特徴とするパラジウムコア白金シェルナノ粒子コロイドである。
【００３８】
発明１９または２０を展開してなされた本発明の第２１の実施態様としての第２１の発明（以下、発明２１という）は、発明１９または２０に記載のパラジウムコア白金シェルナノ粒子コロイドにおいて、発明１９または２０に記載のパラジウムコア白金シェルナノ粒子コロイドにおいて、１つのコア粒子の表面積の半分以上が単層の白金原子のシェル層で覆われていることを特徴とするパラジウムコア白金シェルナノ粒子コロイドである。
【００３９】
発明１７〜２１を展開してなされた本発明の第２２の実施態様としての第２２の発明（以下、発明２２という）は、発明１７〜２１のいずれか１項に記載のパラジウムコア白金シェルナノ粒子コロイドにおいて、過半数のパラジウムコア白金シェルナノ粒子の前記シェル層が５０％以上のコア層を覆っていることを特徴とするパラジウムコア白金シェルナノ粒子コロイドである。
【００４０】
発明２２を展開してなされた本発明の第２３の実施態様としての第２３の発明（以下、発明２３という）は、発明２２に記載のパラジウムコア白金シェルナノ粒子コロイドにおいて、過半数のパラジウムコア白金シェルナノ粒子の前記シェル層が９０％以上のコア層を覆っていることを特徴とするパラジウムコア白金シェルナノ粒子コロイドである。
【００４１】
発明１７〜２３を展開してなされた本発明の第２４の実施態様としての第２４の発明（以下、発明２４という）は、発明１７〜２３のいずれか１項に記載のパラジウムコア白金シェルナノ粒子コロイドにおいて、前記シェルを構成する白金原子層が、過半数において下地表面のパラジウム原子の配列と整合している状態にあることを特徴とするパラジウムコア白金シェルナノ粒子コロイドである。
【００４２】
発明２４を展開してなされた本発明の第２５の実施態様としての第２５の発明（以下、発明２５という）は、発明２４に記載のパラジウムコア白金シェルナノ粒子コロイドにおいて、前記シェルを構成する白金原子層による被覆状態を分析しやすいことを特徴とするパラジウムコア白金シェルナノ粒子コロイドである。
【００４３】
発明１７〜２５を展開してなされた本発明の第２６の実施態様としての第２６の発明（以下、発明２６という）は、発明１７〜２５のいずれか１項に記載のパラジウムコア白金シェルナノ粒子コロイドにおいて、前記パラジウムコア白金シェルナノ粒子の形成を還元現象を用いて行ったことを特徴とするパラジウムコア白金シェルナノ粒子コロイドである。
【００４４】
発明２６を展開してなされた本発明の第２７の実施態様としての第２７の発明（以下、発明２７という）は、発明２６に記載のパラジウムコア白金シェルナノ粒子コロイドにおいて、パラジウムコアナノ粒子合成産物に白金原料塩および水酸化物イオンを混合したことを特徴とするパラジウムコア白金シェルナノ粒子コロイドである。
【００４５】
発明２７を展開してなされた本発明の第２８の実施態様としての第２８の発明（以下、発明２８という）は、発明２７に記載のパラジウムコア白金シェルナノ粒子コロイドにおいて、パラジウムコアナノ粒子合成産物の表面が汚染されない条件において白金原料塩および水酸化物イオンを混合したことを特徴とするパラジウムコア白金シェルナノ粒子コロイドである。
【００４６】
発明１７〜２８を展開してなされた本発明の第２９の実施態様としての第２９の発明（以下、発明２９という）は、発明１７〜２８のいずれか１項に記載のパラジウムコア白金シェルナノ粒子コロイドにおいて、反応液のｐＨが１１〜１３の状態をつくり前記還元現象を行わせたことを特徴とするパラジウムコア白金シェルナノ粒子コロイドである。
【００４７】
課題を解決するためになされた本発明の第３０の実施態様としての第３０の発明（以下、発明３０という）は、発明１〜１５のいずれか１項に記載のパラジウムコア白金シェルナノ粒子コロイドの製造方法によって製造されたことをことを特徴とするパラジウムコア白金シェルナノ粒子コロイドである。
【００４８】
発明１７〜３０を展開してなされた本発明の第３１の実施態様としての第３１の発明（発明３１という）は、発明１７〜３０のいずれか１項に記載のパラジウムコア白金シェルナノ粒子コロイドを担体に担持させたことを特徴とするパラジウムコア白金シェルナノ粒子である。
【発明の効果】
【００４９】
本発明により、均一なシェル層を有するパラジウムコア白金シェルナノ粒子を常に一定の品質を保ちつつ連続的に合成することができる。
【図面の簡単な説明】
【００５０】
【図１】本発明のパラジウムコア白金シェルナノ粒子の製造装置の構成を概略的に示す図である。
【図２】本発明の実施例で得られたパラジウムコアナノ粒子の典型的なＴＥＭ像である。
【図３】本発明の実施例で得られたパラジウムコアナノ粒子の典型的なＨＡＡＤＦ−ＳＴＥＭ像である。
【図４】本発明の実施例で得られたパラジウムコア白金シェルナノ粒子の典型的なＴＥＭ／ＥＤＳ像である。
【図５】本発明の実施例で得られたパラジウムコア白金シェルナノ粒子の典型的なＨＡＡＤＦ−ＳＴＥＭ像である。
【図６】本発明の実施例で得られたパラジウムコア白金シェルナノ粒子の典型的なＨＡＡＤＦ−ＳＴＥＭ像のラインプロファイルである。
【図７】本発明の実施例で得られた複数のパラジウムコア白金シェルナノ粒子の典型的なＨＡＡＤＦ−ＳＴＥＭ像である。
【図８】合成パラジウムコア粒子の合成条件と粒子径の関係を示す図である。
【符号の説明】
【００５１】
１：パラジウムコア粒子の原料塩、分散剤、担体を溶媒に溶解、分散させた原料液
２：マイクロ波の電場を閉じ込めて管内の液体に照射して加熱するためのキャビティ
３：白金シェル層形成の原料塩を溶解させた原料液
４：水酸化物イオンが溶解している原料液
５：白金シェル層の形成反応が起こる反応管または反応槽
６：合成されたパラジウムコア白金シェルナノ粒子に行われる適切な分離、分析処理
７：パラジウムコア粒子
８：原子が識別できる倍率と分解能で観察したパラジウムコアナノ粒子
８ａ：パラジウム原子
９ａ：結晶の［１１１］方向から電子線を入射させて得られた、パラジウムと白金の元素マッピング図における典型的なパラジウムコア白金シェルナノ粒子。
９ｂ：結晶の［１００］方向から電子線を入射させて得られた、パラジウムと白金の元素マッピング図における典型的なパラジウムコア白金シェルナノ粒子。
９ｃ：結晶の［１１０］方向から電子線を入射させて得られた、パラジウムと白金の元素マッピング図における典型的なパラジウムコア白金シェルナノ粒子。
１０ａ：結晶の［１１１］方向から電子線を入射させて得られた、パラジウムの元素マッピング図における典型的なパラジウムコア白金シェルナノ粒子。
１０ｂ：結晶の［１００］方向から電子線を入射させて得られた、パラジウムの元素マッピング図における典型的なパラジウムコア白金シェルナノ粒子。
１０ｃ：結晶の［１１０］方向から電子線を入射させて得られた、パラジウムの元素マッピング図における典型的なパラジウムコア白金シェルナノ粒子。
１１ａ：結晶の［１１１］方向から電子線を入射させて得られた、白金の元素マッピング図における典型的なパラジウムコア白金シェルナノ粒子。
１１ｂ：結晶の［１００］方向から電子線を入射させて得られた、白金の元素マッピング図における典型的なパラジウムコア白金シェルナノ粒子。
１１ｃ：結晶の［１１０］方向から電子線を入射させて得られた、白金の元素マッピング図における典型的なパラジウムコア白金シェルナノ粒子。
１２：原子が識別できる倍率と分解能で観察したパラジウムコア白金シェルナノ粒子。
１２a：シェル層を形成する白金原子。
１３：ＨＡＡＤＦ−ＳＴＥＭ法により得られたＺコントラストのピーク。
１４：原子が識別できる倍率と分解能で観察した複数のパラジウムコア白金シェルナノ粒子。
２０，２１：ミキサー
【発明を実施するための形態】
【００５２】
以下、図面を参照して本発明の実施の形態例について説明する。なお、説明に用いる各図は本発明の例を理解できる程度に各構成成分の寸法、形状、配置関係などを概略的に示してある。そして本発明の説明の都合上、部分的に拡大率を変えて図示する場合もあり、本発明の例の説明に用いる図は、必ずしも実施例などの実物や記述と相似形でない場合もある。また、各図において、同様な構成成分については同一の番号を付けて示し、説明の重複を避けることもある。
【００５３】
パラジウムコア白金シェルナノ粒子を製造するうえでとりわけ大きな課題なのが、コストの低減と品質の向上である。できるだけ薄く、できるだけ均一な白金シェル層を有する複合ナノ粒子を一定の品質を保ちつつ自動化できる製造プロセスの構築が特に好ましい。
【００５４】
バルク金属の場合、一種類のバルク金属を下地として、その上に他種類の金属の薄膜を付ける場合、下地の状態を一定にするために下地の表面を研磨したり、さらにエッチングしたりするなど、種々の加工、工夫が行われるのが一般的である。発明者は、パラジウムナノ粒子コアに数層以下の白金原子をシェルとして配置したパラジウムコア白金シェルナノ粒子を調査したが、ナノ粒子の場合、各ナノ粒子の表面積が極めて大きく、しかも粒子径が極めて小さいこともあり、測定手段も未発達であり、ナノ粒子の表面状態の測定は難しいと考えられている。従って、ナノ粒子自体の結晶構造の制御は難しいと考えられているためか、パラジウムや白金のナノ粒子自体の結晶構造を問題にした発明は見あたらない。
【００５５】
パラジウムコア白金シェルナノ粒子を製造するうえでとりわけ大きな課題なのが、コストの低減と品質の向上である。できるだけ薄く、できるだけ均一な白金シェル層を有する複合ナノ粒子を一定の品質を保ちつつ自動化できる製造プロセスの構築が特に好ましい。
【００５６】
本発明者は、多くの実験を行い、種々のパラジウムコア白金シェルナノ粒子の作製を試み、それらの品質をテストした。その結果、パラジウムナノ粒子の単結晶化を試み、その周囲に白金をシェル層として配置することに想到した。しかし、パラジウムコア白金シェルナノ粒子の寸法をたとえば直径１０ｎｍ程度にした場合、その結晶性を如何に判定するか、また、その周囲に配置した白金原子をシェル層として配置する場合に、コアとしてのパラジウムナノ粒子の表面状態をどのようにすればよいか、その周囲に配置した白金原子の状態を如何に測定するかなど、難しい問題を解決する必要があった。
【００５７】
パラジウムと白金は共に面心立方格子であり、原子半径、格子定数も近い値であるため、バルク金属レベルの場合は、パラジウム結晶面上に白金薄膜を堆積させ結晶成長させることに困難はないと想像することが多いと思われる。しかし、それはパラジウム表面が清浄な場合であり、薄くて均一なシェルを形成させるには下地のコア粒子の表面の状態が非常に重要と推測される。
【００５８】
加えて、本発明者らはパラジウムナノ粒子に均一な白金シェルを形成させるための反応条件を見出し、水酸化物イオンの添加が非常に重要であることを突き止めた。シンプルではあるものの制御しやすい反応系であることが重要である。
【００５９】
パラジウムコア粒子上に白金シェル層が均一に形成されていることの確認は収差補正透過電子顕微鏡による観察、ＥＤＳ（エネルギー分散型X線分析）、ＨＡＡＤＦ−ＳＴＥＭ（Ｈｉｇｈ−Ａｎｇｌｅ  Ａｎｎｕｌａｒ  Ｄａｒｋ  Ｆｉｅｌｄ  Ｓｃａｎｎｉｎｇ  ＴＥＭ（ＴＥＭ：透過電子顕微鏡））法により行った。その結果、パラジウム粒子上の少なくとも表面一層は白金がシェルを形成しており、元素の空間分布と定量より白金原子のシェル層の厚みはほぼ一層であることが明らかになった。
【００６０】
多くの実験の結果、パラジウム粒子を合成後はなるべく大気に長時間さらさないようにし、すばやく白金シェル層を形成させることが重要であるという結論に到達した。
【００６１】
理想的には、均一な白金シェル層の形成において、白金微粒子が単独で成長したり、パラジウム粒子上で不均一に成長したり、ピンホールの如くコア粒子の表面の一部がシェル層で被覆されていない部分がないことが好ましい。これらの副反応をすべて抑制しつつシェル層のみを形成させることは非常に難しく、前述のように成功報告においてもその証拠不足や生産性の低さが目立ち、この分野の発展を妨げている。めっきなどの表面における反応にまつわる分野では微量の添加剤を加えて副反応を抑制し、望みの反応のみを進行させたりすることが行われる。しかし、高濃度な金属ナノ粒子の総表面積は極めて大きく、これを制御しつつ反応させる普遍的に有効な方法はみつかっていない。
【００６２】
置換めっきは金属の酸化還元電位の差を利用して酸化され易い金属からの電子を酸化され難い(還元され易い)金属に移動させて、酸化され難い金属で表面を被覆することができる方法である。この方法の優れているところは表面でのみ反応が進行することと、酸化され易い金属の表面が覆われるなどして電子の供給がなくなると反応が終結することである。そのため、シェル層となるべき金属が溶液中で核形成したり、均一なシェル層形成後に過剰な成長が起きたりするようなことがない。
【００６３】
パラジウムナノ粒子と白金塩を用いる置換めっきは酸性領域では進行が遅く、加熱をしてみても被覆率があまり良くない。これはパラジウムからの電子の供給が律速になっているためと考えられる。一方、アルカリ性領域ではパラジウムからの電子の供給はあるもののパラジウムナノ粒子表面で不溶性のＰｄ（ＯＨ）２が生じるため、この除去がなされないかぎり均一なシェルが形成されない。
【００６４】
置換めっき以外の方法で金属による被覆を行う手段として還元剤を加える無電解めっきがある。還元剤を加える無電解めっきのポイントは、めっきしたい表面でのみ核形成と成長を行わせ、溶液中での核形成と成長を抑制することである。金属ナノ粒子におけるコアシェル構造の形成にも還元剤を用いる無電解めっきの方法の適用が試みられてきたが、ナノ粒子の大きな表面積、薄い濃度による低生産性、溶液中での微粒子成長、シェル層の不均一な成長などの問題のため実験室レベルの成果止まりであり、実用化は殆どなされていない。
【００６５】
薄くて均一なシェル構造を有するコアシェル金属ナノ粒子の形成にはめっきと類似の過程が関与するはずであるが、既存のめっき手法がそのまま適用できるわけではない。しかし、ナノ粒子の広い表面に、粒子内においても粒子間においても均一にシェル層を成長させるためには、シェル原料物質の供給と反応性が均一である必要がある。
【００６６】
シェル原料物質の供給が均一であるためには、反応速度が速すぎないことと撹拌が必要である。反応性については、パラジウムコア粒子の表面に一層分の白金シェル層が形成される反応のみが進行し、シェル層形成完了後は反応が進行しないことである。不要な副反応経路を抑制するためには、白金塩が粒子表面のパラジウムと接触したときのみ０価の金属として析出することが必須である。つまり、粒子と接触していないのに周囲の化学種から電子を引き抜いて金属核になったり、すでに存在する白金シェル層の上に二層目を形成するような反応がおきてはいけない。また、置換めっきにより溶媒中へ遊離したパラジウム（２）イオンが何らかのかたちで再び還元されてもいけない。
【００６７】
このような反応制御をすべてのパラジウムコア粒子と白金シェル原料塩について実現するために、添加剤を何種類も加えたり温度を繊細に制御したりする方法は反応条件が不均一になりがちであり、工業生産的にも望ましくない。上記の課題は複雑で困難であるものの、均一性の保ちやすさや制御のしやすさを考慮に入れると、シンプルな反応条件制御で課題を解決するのがのぞましい。
【００６８】
これまで、前記のように、コアになるナノ粒子の結晶状態はあまり問題にされてこなかった。これは分析装置の性能にも起因するものと思われる。そこで、本発明者らは、手法の一つにＨＡＡＤＦ−ＳＴＥＭを用いることにした。以下、実施の形態例等を用いながら、さらに詳しく説明する。
【００６９】
図１は本発明の実施の形態例の一つとしてのパラジウムコア白金シェルナノ粒子の製造装置の構成を概略的に示すブロック図である。符号１はＮａ２ＰｄＣｌ４とＰＶＰ（ポリビニルピロリドン）とＥＧ（エチレングリコール）を混合し、反応液Ａを作製する過程を示し、符号２は前記反応液Ａをマイクロ波キャビティー内を通る反応管に流通させ、反応液Ａにマイクロ波を照射する装置を示し、符号３は塩化白金酸をＥＧに溶かしたものを前記マイクロ波を照射した反応液Ａに混合して反応液Ｂを作製する工程を示す符号、符号４は水酸化ナトリウムを水に溶かしたものを前記反応液Ｂに混ぜ反応液Ｃを作製する工程を示し、符号５は前記反応液Ｃで還元反応を起こさせ、パラジウムコア白金シェルナノ粒子コロイドを作製する工程を示す符号、符号６は前行程で作製したパラジウムコア白金シェルナノ粒子コロイドを遠心分離後にエタノール置換を行う工程を示す符号である。
【００７０】
図１の工程における一例として、マイクロ波照射による反応液Ａの温度上昇は２００°Ｃ、これを冷却し、これに室温で作製した塩化白金酸をＥＧに溶かした液を混合し、さらに、これに水酸化ナトリウムを水に溶かしたものを混合してｐＨを１１〜１３にし、約６時間室温に放置して還元反応を進行させ、パラジウムコア白金シェルナノ粒子コロイドを作製した。
【００７１】
本発明の製造プロセスの一例は、大まかに、
（１）                                                                            マイクロ波を吸収し易い有機溶媒にパラジウム塩を溶解させた溶液を反応管を通して流通させ、マイクロ波を印加して、パラジウム塩を還元できる温度まで高めて還元反応を行う工程、
（２）                                                                            連続的に合成されたパラジウムナノ粒子分散液が通る反応管に白金原料塩および水酸化物塩の溶液を流路中で混合することで白金シェル層を形成させる工程
の２工程からなる。
【００７２】
前記工程（１）において、公知の様々なパラジウムの塩または錯体を使用することができる。例えば、塩化パラジウム（２）（ＰｄＣｌ２）、テトラクロロパラジウム（２）酸ナトリウム（Ｎａ２［ＰｄＣｌ４］）、テトラクロロパラジウム（２）酸カリウム（Ｋ２［ＰｄＣｌ４］）、テトラクロロパラジウム（２）酸アンモニウム（（ＮＨ４）［ＰｄＣｌ４］）、酢酸パラジウム（２）（Ｐｄ（ＣＨ３ＣＯＯＨ）２）、シュウ酸パラジウム（２）（ＰｄＣ２Ｏ４）、硝酸パラジウム（２）（Ｐｄ（ＮＯ３）２）、硫酸パラジウム（２）（Ｐｄ（ＳＯ４））、パラジウムアセチルアセトナート、テトラアンミンパラジウム（２）塩、ジニトロジアンミンパラジウム（２）、などを使用することができる。これらのパラジウム塩又は錯体は単独で、又は組み合わせて使用することができる。なお、本発明において記載する塩化パラジウム（２）（ＰｄＣｌ２）、テトラクロロパラジウム（２）酸ナトリウム（Ｎａ２［ＰｄＣｌ４］）、テトラクロロパラジウム（２）酸カリウム（Ｋ２［ＰｄＣｌ４］）等の「（２）」は、当該物質中におけるＰｄの酸化数が２価であることを意味し、日本国特許において、オンライン出願ではローマ数字表記が使用できない文字になっているため、論文における用い方とは変えて、アラビア数字を用いて表示した物で、場合により、その化学式で表した物を意味している。
【００７３】
前記工程（１）において、マイクロ波を吸収しやすく、かつ加熱により還元能を発揮する公知の様々な溶媒を使用することができる。例えば、これらに限定されないが、エチレングリコール、プロピレングリコール、グリセリン、メタノール、エタノール、プロパノール、イソプロパノール、ブタノール、N-メチルピロリドン、Ｎ，Ｎ−ジメチルホルムアミド、ジメチルスルホキシドなどが使用される。これらの溶媒は単独で、又は組み合わせて使用することができる。また、必要に応じて加圧下で反応させることもできる。
【００７４】
前記工程（１）において、ナノ粒子を分散安定化し、粒子同士の凝集、反応管への析出を防ぐための界面活性剤、分散剤を使用することができる。また、カーボンブラックなどの機能性炭素微粒子や、セラミックス微粒子を担体として共存させ、粒子の形成と担体への担持を同時に行うこともできる。
【００７５】
前記工程（２）において使用する白金または錯体としては、これに限定されないが、塩化白金（２）（Ｈ２ＰｔＣｌ４）、塩化白金（４）（Ｈ２ＰｔＣｌ６）、テトラクロロ白金（２）（二価のテトラクロロ白金）酸およびその塩、ヘキサクロロ白金（４）酸およびその塩、テトラアンミン白金（２）塩、ヘキサアンミン白金（４）塩、ジクロロジアンミン白金（２）、テトラクロロジアンミン白金（４）、ジニトロジアンミン白金（２）などを単独で、または組み合わせて使用することができる。
【００７６】
前記工程（２）において使用する水酸化物塩としては水酸化ナトリウム、水酸化カリウムなどを使用することができる。
【００７７】
前記工程（１）、（２）は窒素などの不活性ガスを適切に置換、流通させることで、不活性雰囲気下で行うこともできる。
【００７８】
前記工程（２）において加える白金原料塩と水酸化物塩は混合してひとつの溶液としてもよいし、別々にパラジウム粒子分散液の流れる流路に加えてもよい。
【００７９】
前記工程（１）においてはマイクロ波加熱によりパラジウム粒子分散液の温度が上昇しているが、工程（２）に進行する前に流路中で工程（２）における最適温度に調整することがのぞましい。
【００８０】
工程（２）における白金シェル形成反応にかける時間は流路の長さ、太さ、外部からのゆるやかな加温などで調整することができる。連続式流路からバッチ式の容器に流してシェル形成反応が十分に終結するまで時間をとることもできる。
【００８１】
図２はシングルモードマイクロ波加熱連続フロー法により合成されたパラジウムナノ粒子である。粒子径は６〜７ｎｍであり、粒子径のばらつきは小さい。
【００８２】
図３はシングルモードマイクロ波加熱連続フロー法により合成されたパラジウムナノ粒子のＨＡＡＤＦ−ＳＴＥＭ像である。結晶軸方位にずれがなく原子が配列していることから単結晶だと判断される。
【００８３】
図４の画像は実施例の方法により合成されたパラジウムコア白金シェルナノ粒子のＥＤＳ画像である。この画像を見ると、ＥＤＳの分解能のかぎりでは白金の分布にかたよりは無く、３種類の結晶方位から観察しても表面が白金シェル層で均一に被覆されていることがわかる。
【００８４】
実施例のＥＤＳによる元素分布データからはパラジウムと白金の比率が８７：１３であり、この比率は粒子径６.５ｎｍの球形パラジウム粒子上に白金原子が一層分被覆された場合の比率とほぼ整合する。分布の均一さと構成元素の比率より原子一層分のシェル層が形成されていると推測される。また、比較例１、比較例２のＥＤＳによる元素分液データはパラジウムと白金の比率は９９：１であり、白金シェルの形成反応が進行していないことがわかった。
【００８５】
図５は実施例における典型的なパラジウムコア白金粒子のＨＡＡＤＦ−ＳＴＥＭ像である。図６のラインプロファイルの両端のピークの高さから表面に原子一層分の白金が存在することがわかる。これらの結果より、白金原子はパラジウムコアナノ粒子の表面に結晶格子が整合する状態でシェル層を形成していることがわかる。
【００８６】
図７は実施例の方法で作製したＨＡＡＤＦ−ＳＴＥＭ像である。１００個の粒子を観察して９８個が単結晶であり、２個が双晶であった。少なくとも単結晶のパラジウムコア粒子には白金シェルが整合して均一に被覆していることがわかり、シェル形成反応におけるのぞましくない副反応、例えばシェルの不均一成長、白金粒子の成長、コア粒子の溶出などの過程はほぼ抑制されていることがわかる。
【００８７】
電極表面でしか反応させることができないアンダーポテンシャルでポジション法や、均一なシェルができづらい還元剤を加える無電解めっき法、反応の促進に加熱が必要な置換めっき法に比べて、上記のコアシェル粒子作製法は水酸化物イオンを添加するという単純な制御によりシェル層の精密性という目的を達成できているといえる。
【００８８】
以下、本発明を実施例及び比較例により詳細に説明するが、本発明はこれにより狭く限定されるものではない。
【実施例】
【００８９】
工程１：マイクロ波加熱によりパラジウムナノ粒子を合成する工程。
テトラクロロパラジウム（２）酸ナトリウムが１００ｍＭ、ポリビニルピロリドン（分子量１００００）が１５重量パーセントになるようにエチレングリコールに溶解させ、反応原料液とした。反応原料液は内径１ｍｍの石英反応管を流速５０ｍｌ／ｈで流した。反応管は内径９０ｍｍ高さ１０ｃｍの円筒状の空間を有したマイクロ波キャビティの円筒中心軸に沿って配置した。ＴＭ010モードの定在波が形成される周波数のマイクロ波をキャビティに照射することで、反応原料液の温度を最高２００°Ｃの範囲で調整した。なお、反応原料液の温度は放射温度計により反応管中央の位置にて計測を行った。この時の最大マイクロ波出力は１００Ｗであった。また、ＴＭ010モードの定在波が形成される周波数は反応原料液の温度により変化するが、その周波数に常に一致するよう、照射するマイクロ波の周波数を調整した。このときの周波数範囲は、２．４〜２．５ＧＨｚであった。
【００９０】
工程２：白金化合物と水酸化物塩を流路に加え、白金シェル層を形成させる工程工程１により合成されたパラジウム粒子分散液は適切な継手によりフッ素樹脂チューブにつなぎかえられ、適切なミキサーにより１００ｍＭ塩化白金酸（４）エチレングリコール溶液、および５Ｍ水酸化ナトリウム水溶液と混合した。混合比は、パラジウムと白金のモル比が３：１になるように、水酸化物イオン濃度がｐＨ１２になるよう水酸化ナトリウムを約１０ｍＭ混合した。
混合液は完全反応させるため６時間室温で放置した。形成されたコアシェル粒子は遠心分離により精製し、電子顕微鏡（日本電子製ＪＥＭ−ＡＲＭ２００Ｆ）による観察と分析（ＥＤＳ、ＨＡＡＤＦ−ＳＴＥＭ）を行った。
（比較例１）
【００９１】
上記工程２において水酸化ナトリウムを加えずに６時間室温で放置したものを実施例と同様に分析した。
（比較例２）
【００９２】
上記工程２において水酸化ナトリウムを（ｐＨ約７）になるように加え、６時間室温で放置したものを実施例と同様に分析した。
【００９３】
次に、コアとなるパラジウムコアナノ粒子の合成に関し、その粒子径を望ましい寸法に制御できないかを検討した。製品品質の観点からは、パラジウムコアナノ粒子の粒径分布もできるだけ狭いのが望ましい。
【００９４】
種々実験の結果、パラジウムの濃度、分散剤の濃度、分子量などにより合成したパラジウムコアナノ粒子の粒子径を制御できることが判明した。
【００９５】
たとえば、マイクロ波加熱によるパラジウムナノ粒子の合成に関して、テトラクロロパラジウム（２）酸ナトリウム（Ｎａ２［ＰｄＣｌ４］）の濃度とＰＶＰ（ポリビニルピロリドン）の濃度を変えることで合成したパラジウムコアナノ粒子の粒子径を制御できる例を説明する。
【００９６】
テトラクロロパラジウム（２）酸ナトリウム２００ｍＭのエチレングリコール溶液とエチレングリコールを適切なミキサーで混合し、さらにその溶液とＰＶＰ（分子量１０，０００）３０重量パーセントのエチレングリコール溶液とを適切なミキサーで混合した溶液を反応原料液とし、マイクロ波加熱を行った。
【００９７】
長さ１０ｃｍ直径９０ｍｍの内寸を持つ円筒型のマイクロ波照射空間にＴＭ010モードの定在波が形成される周波数のマイクロ波を照射し、円筒中心軸上に配置した内径１ｍｍの石英反応管中に流速５０ｍｌ／ｈで送液した反応溶液をマイクロ波加熱を行った場合、テトラクロロパラジウム（２）酸ナトリウムの濃度が１０ｍＭ、ＰＶＰの濃度が１０重量パーセントの場合、合成されたパラジウムコアナノ粒子の粒子径は３．１±０．４ｎｍとなった。
【００９８】
テトラクロロパラジウム（２）酸ナトリウムの濃度を１００ｍＭ、ＰＶＰの濃度を１５重量パーセントにすると、合成されたパラジウムコアナノ粒子の粒子径は６．５±０．６ｎｍになり、テトラクロロパラジウム（２）酸ナトリウムの濃度を１００ｍＭ、ＰＶＰの濃度を１０重量パーセントにすると、合成されたパラジウムコアナノ粒子の粒子径は１１．３±１．４ｎｍになった。
【００９９】
図８に、合成条件と合成パラジウムコア粒子の粒子径の関係を示す。図中、符号２０と２１はＴ型ミキサーを示し、粒子のデータを示し、写真（ａ）〜（ｃ）は，それぞれ、テトラクロロパラジウム（２）酸ナトリウムの濃度とＰＶＰの重量％が図中に示してある条件に対応するパラジウム粒子のＴＥＭ写真を示す。写真（ａ）〜（ｃ）中の線分「５０ｎｍ」はスケールを示す。写真（ａ）〜（ｃ）の上方に図示の部分は、Ｎａ２［ＰｄＣｌ４］ｉｎ  ＥＧすなわち、エチレングリコール（ＥＧ）に溶解させたテトラクロロパラジウム（２）酸ナトリウムとＥＧをＴ型ミキサー２０で混合し、さらに、それとＥＧに溶解させたＰＶＰ（ＰＶＰ  ｉｎ  ＥＧ）をＴ型ミキサー２１で混合して、それをマイクロ波照射装置に流してマイクロ波を照射して加熱し（ＭＷ  ｈｅａｔｉｎｇ）、反応原料液を作製する工程を図示している。
種々の実験の結果、本発明に用いるパラジュウムコアナノ粒子は、粒子サイズが５０ｎｍ以上の粒子を除き、同一の製造方法で製造された粒子の個数平均粒子径が１５ｎｍ以下の場合、白金の触媒作用や安定性とパラジウム、白金のコストの観点等から好ましく、さらに好ましくは、１０ｎｍ以下の場合で、特に好ましくは３ｎｍ以下の場合であることが判明した。
【０１００】
本発明のパラジウムコア白金シェルナノ粒子コロイドは、パラジウムコア粒子を覆う白金層部分の平均厚みは１ｎｍ以下で、さらに好ましい厚さは０，５ｎｍ以下、特に好ましい厚さは０．３ｎｍ以下である。そして、パラジウムコア粒子の表面の半分以上が白金で覆われていることが好ましく、９０％以上が白金で覆われていることが特に好ましい。
【０１０１】
触媒用粒子として、パラジウムコア白金シェルナノ粒子の平均粒子径を７．３±１．２ｎｍ、６．５ｎｍ±１．２〜３．０ｎｍ、５ｎｍ以下のものを作製したところ、いずれも良好な触媒効果を示すことが確認された。
【０１０２】
このようなパラジウムコア白金シェルナノ粒子は、充分な白金粒子の効果を発揮するとともに、経済効果が特に大きいといえる物である。
【０１０３】
以上、図を参照しながら、実施例、比較例を加えて説明したが、本発明はこれに狭く限定されるものではなく、本発明の技術思想に基づき多くのバリエーションを可能とするものであることは明白である。
【産業上の利用可能性】
【０１０４】
本発明のパラジウムコア白金シェルナノ粒子は高価な白金を有効利用でき、化学反応や燃料電池の触媒に利用できる可能性がある。また、シングルモードマイクロ波加熱連続フロー系という製造方法をもちいることで安定な品質のパラジウムコア白金シェルナノ粒子を安価に供給することができる。これらの理由より、本発明は広い技術分野において大きな効果を発揮するものである。
【図１】
2015223535.tif 000003
【図２】
2015223535.tif 000004
【図３】
2015223535.tif 000005
【図４】
2015223535.tif 000006
【図５】
2015223535.tif 000007
【図６】
2015223535.tif 000008
【図７】
2015223535.tif 000009
【図８】
2015223535.tif 000010